Взрывчатое вещество
EXPLOSIVE

Изобретение относится к области оборонной техники.
Предлагаются новые прочные составы, представляющие собой смеси на основе тротила и высокомолекулярной добавки винилита.
В настоящее время для снаряжения многих изделий, в частности противопехотных мин нажимного действия (ПМН), применяется тротил. Заряды ПМН изготавливаются методом прессования. Способ снаряжения - раздельно-шашечный. При снаряжении изделий ПМН на одном из заводов, в частности, на Чапаевском химзаводе, получается до 30% безвозвратного брака (при вставке шашек в корпус изделия, транспортировке и т.п.), поскольку заряды из тротила имеют недостаточную механическую прочность. Дело усугубляется еще и тем, что заряды имеют кумулятивную форму.
Целью предлагаемого изобретения является создание более механически прочного взрывчатого вещества, чем тротил.
Сущность изобретения заключается в создании прочного взрывчатого состава, содержащего тротил и высокомолекулярную добавку - винилит, причем полимерная добавка растворима в расплаве тротила и обеспечивает заданные прочностные характеристики зарядов, изготавливаемых как методом прессования, так и известными методами литья.
С этой целью проверялись различные композиции тротила с винилитом и определялись их характеристики. Составы условно названы ВТ-1, ВТ-3, ВТ-5, ВТ-10 (см. табл. 1). Заряды готовились методом прессования и литья.
Данные по физико-механическим и взрывчатым характеристикам сведены в табл. 2, 3.
Таблица 1
№ пп
Шифр состава
Тротил, % ГОСТ 7059-60
Винилит ВА-20, % ТУ 4232А-54
1.
ВТ-1
99±3
1±0,1
2.
ВТ-3
97±3
3±1,0
3.
ВТ-5
95±3
5±1,5
4.
ВТ-10
90±3
10±3
Физико-механические характеристики составов
Таблица 2
№  пп
Физико-механические характеристики составов
Метод изготовления зарядов
Составы
ВТ-1
ВТ-3
ВТ-5
ВТ-10
Тротил
1.
Прочность на сжатие, кг/см<sup>2</sup>
прессованием из порошка ВВ
121
288
320
387
109
2.
Прочность на разрыв, кг/см<sup>2</sup>
13
24
31
36,5
8,1
3.
Прочность на скол, кг/см<sup>2</sup>
14
20
30
50
10
4.
Прочность на сжатие, кг/см<sup>2</sup>
прессованием из
81
206
260
307
75
5.
Прочность на разрыв, кг/см<sup>2</sup>
чешуйки ВВ
8,1
9,7
12,9
15,2
6,7
6.
Прочность на скол, кг/см<sup>2</sup>
12
19
23
37
10,7
7.
Прочность на сжатие, кг/см<sup>2</sup>
литьем
110
170
365
512
99,7
9.
Прочность на скол, кг/см<sup>2</sup>
17
21
30,2
50,6
15,5
Примечание: 1. Средняя плотность прессованных деталей из тротила (порошка) - 1,52 см<sup>3</sup>,
из тротила (чешуйки) - 1,55 см<sup>3</sup> <sub>.</sub>
2.
из литого тротила - 1,59 см<sup>3</sup> <sub>.</sub>
Как видно из таблицы, добавление винилита в различных соотношениях значительно повышает прочностные характеристики. Взрывчатые характеристики составов практически находятся на уровне штатного тротила (см. табл. 3).
Составы готовятся путем введения в расплавленный тротил порошкообразного высокополимера винилита. Составы могут быть легко приготовлены на оборудовании существующих снаряжательных заводов по действующему технологическому процессу изготовления чешуированного тротила, с введением винилита перед чешуированием тротила. Винилит, представляющий собой порошкообразное, легкосыпучее вещество, может дозироваться имеющимися в промышленности дозаторами. Винилит имеет широкую сырьевую базу, является недифицитным и сравнительно дешевым.
Чешуированное ВВ может применяться для изготовления зарядов методом прессования, а после его переплавки, на существующем оборудовании снаряжательных производств, может применяться для изготовления зарядов известными методами литья (кусковой, вакуум-кусковой и др. методы).
Для изделий, имеющих корпус, можно рекомендовать составы с меньшим содержанием винилита, для решения некоторых вариантов безоболоченных изделий - составы с повышенным содержанием винилита.
Таблица 3
№ пп
Показатели
Составы
ВТ-1
ВТ-3
ВТ-5
ВТ-10
ТНТ
1
2
3
4
5
6
7
1.
Химическая стойкость по манометрической пробе при 110° за 24 часа, мм рт.ст.
2/4
3/7
6/7
4/9
4/6
2.
Чувствительность к удару по стандартной пробе, %, (Р=10 кг, Н=25 см)
4-6
2
0-2
0
4-8
3.
Чувствительность к трению по КПИ, %, усилие нормального прижатия, кг/см<sup>2</sup>
11000
80
68
60
40
88
4.
Скорость детонации, м/сек<sup>*</sup>
6800
6759
6600
6300
6860
при плотности, г/см<sup>3</sup>
1,54-1,56
1,54-1,56
1,55
1,58
1,55
5.
Фугасность, см<sup>3</sup>
285
270
250
180
285-290
6.
Бризантность, мм, по Гессу
14-15
13-14
11-12
8-9
15-16
7.
Температура вспышки при 1 мин. задержке, °С
290
280
260
248
290-300
Примечание: <sup>*</sup> Заряд, изготовленный из состава ВТ-3, методом литья, имеет плотность 1,59-1,60 г/см<sup>3</sup> и детонирует со скоростью 6970 м/сек.